(57)【特許請求の範囲】
【請求項１】
導電性支持体上に少なくとも感光層を設けてなる電子写真感光体であって、
該感光層が少なくとも電荷輸送層と電荷発生材料を主成分とする電荷発生層とからなり、
該電荷輸送層が、一般式（１）
【化１】
0004146913.tif 000235
（式中、Ｒ１、Ｒ３及びＲ４は水素原子、アミノ基、アルコキシ基、チオアルコキシ基、アリールオキシ基、メチレンジオキシ基、置換もしくは無置換のアルキル基、ハロゲン原子又は置換もしくは無置換のアリール基を表し、Ｒ２は水素原子、アルコキシ基、置換もしくは無置換のアルキル基又はハロゲン原子を表す。但し、Ｒ１、Ｒ２、Ｒ３及びＲ４がすべては水素原子となることはない。また、ｋ、ｌ、ｍ及びｎは１、２、３又は４の整数であり、各々が２、３又は４の整数のときはＲ１、Ｒ２、Ｒ３及びＲ４は同一でも異なっていてもよい。）
で示される化合物と、一般式（７）
【化２】
0004146913.tif 000236
（式中、Ｒ１は水素原子、アルキル基、アルコキシ基、アリールオキシ基、ジアルキルアミノ基、ジアリールアミノ基又はハロゲン原子を表し、Ｒ２及びＲ３は置換もしくは無置換のアルキル基又は置換もしくは無置換のアリール基を表し、Ａｒは芳香族炭化水素基又は複素環基を表す。ｎは１または２の整数を表す。）
で示される化合物、一般式（１０）
【化４】
0004146913.tif 000237
〔式中、Ａは９−アントリル基、置換もしくは無置換のＮ−置換カルバゾリル基、Ｎ−置換フェノチアジニル基または下記一般式（ｅ）
【化５】
0004146913.tif 000238
（但し、Ａｒは置換もしくは無置換のアリーレン基を表し、Ｒ１及びＲ２は置換もしくは無置換のアルキル基、置換もしくは無置換のアラルキル基又は置換もしくは無置換のアリール基を表す。）を表し、Ｒは水素原子、置換もしくは無置換のアルキル基、置換もしくは無置換のアラルキル基又は置換もしくは無置換のアリール基を表す。ｍは２乃至８の整数を表し、ｎは０又は１の整数を表す。〕
で示される化合物、一般式（１６）
【化７】
0004146913.tif 000239
（式中、Ａｒは置換もしくは無置換のビフェニレン基を表し、Ｒ１、Ｒ２及びＲ３は水素原子、ハロゲン原子、シアノ基、又は置換基を有してもよいアルキル基、アルコキシ基、アリールオキシ基、アルキルメルカプト基、メチレンジオキシ基、メチレンジチオ基、アリール基を表し、Ｒ１、Ｒ２及びＲ３はそれぞれ同一でも異なっていてもよい。ｌ、ｍ、ｎは１乃至５の整数を表し、各々が２乃至５の整数のときはＲ１、Ｒ２及びＲ３は同一でも異なっていてもよい。）
で示される化合物及び一般式（２４）
【化９】
0004146913.tif 000240
（式中、Ｒは低級アルキル基又はベンジル基を表し、Ｘは水素原子、低級アルキル基、低級アルコキシ基、ハロゲン原子、ニトロ基、アミノ基或いは低級アルキル基又はベンジル基で置換されたアミノ基を表す。ｎは１又は２の整数を表す。）
で示される化合物の１種とを含有することを特徴とする電子写真感光体。
【請求項２】
導電性支持体上に少なくとも感光層を設けてなる電子写真感光体であって、
該感光層が少なくとも電荷発生材料と、前記一般式（１）で示される化合物と、前記一般式（７）で示される化合物、前記一般式（１０）で示される化合物、前記一般式（１６）で示される化合物及び前記一般式（２４）で示される化合物の１種とを含有する単層感光層からなることを特徴とする電子写真感光体。
【発明の詳細な説明】
【０００１】
【発明の属する技術分野】
本発明は電子写真感光体に関し、詳しくは特定の電荷輸送材料を組み合わせて使用した、高感度であり、且つ多数回繰り返し使用における静電特性、画像特性などが良好な繰り返し安定性に優れた電子写真感光体に関する。
【０００２】
【従来の技術】
有機系の電子写真感光体において、その感度を高めるために電荷発生材料と電荷輸送材料を含有する感光層を有する機能分離型の電子写真感光体、特に、電荷発生材料を含有する電荷発生層と電荷輸送材料を含有する電荷輸送層とを積層した機能分離型の電子写真感光体が注目され実用化されている。この機能分離型の電子写真感光体における静電潜像形成のメカニズムは次の通りである。すなわち、感光体を帯電した後、光照射すると、光は電荷発生材料により吸収され、光を吸収した電荷発生材料は電荷担体を発生し、この電荷担体は電荷輸送層に注入され、帯電によって生じている電界にしたがって電荷輸送層（ないしは感光層）中を移動し、感光体表面の電荷を中和することにより静電潜像が形成される。
そして、このようにして感光体表面に形成された静電潜像はトナーなどの現像剤によって可視画像化され、その画像を紙などに転写することにより複写或いは記録画像が得られる。
電子写真感光体には、感度、受容電位、電位保持性、電位安定性、残留電位、分光特性などに代表される電子写真特性、耐摩耗性等の機械的耐久性、および熱、光、放電生成物等に対する化学的安定性などの種々の特性が要求され、とりわけ、高感度で繰り返し安定性に優れていることが重要である。
従来から、機能分離型の電子写真感光体に用いる電荷発生材料や電荷輸送材料が種々開発されており、適切な電荷発生材料と電荷輸送材料の組合せによりある程度の高感化が達成されているが、電子写真感光体を多数回繰り返し使用すると帯電電位の低下、感度の低下、残留電位の上昇などが発生し、また感光層の膜剥がれやクラックの発生など感光層膜が劣化し複写或いは記録画像の画像欠陥や地汚れが発生する等、繰り返し安定性が不十分である。
【０００３】
【発明が解決しようとする課題】
そこで、本発明の課題はこのような問題点を解決し、高感度であり、且つ多数回繰り返し使用しても帯電電位の低下、感度の低下、残留電位の上昇などの発生が少なく、また感光層膜の劣化がなく複写或いは記録画像の画像欠陥や地汚れの発生のない、繰り返し安定性に優れた電子写真感光体を提供することにある。
【０００４】
【課題を解決するための手段】
本発明の上記課題は、導電性支持体上に少なくとも感光層を設けてなる電子写真感光体であって、該感光層が少なくとも電荷輸送層と電荷発生材料を主成分とする電荷発生層とからなり、該電荷輸送層が、下記一般式（１）で示される化合物と、下記一般式（７）で示される化合物、下記一般式（１０）で示される化合物、下記一般式（１６）で示される化合物及び下記一般式（２４）で示される化合物の１種とを含有することを特徴とする電子写真感光体によって達成される。
また、本発明の上記課題は、導電性支持体上に少なくとも感光層を設けてなる電子写真感光体であって、該感光層が少なくとも電荷発生材料と、下記一般式（１）で示される化合物と、下記一般式（７）で示される化合物、下記一般式（１０）で示される化合物、下記一般式（１６）で示される化合物及び下記一般式（２４）で示される化合物の１種とを含有する単層感光層からなることを特徴とする電子写真感光体によって達成される。
【化１０】
0004146913.tif 000002
（式中、Ｒ１、Ｒ３及びＲ４は水素原子、アミノ基、アルコキシ基、チオアルコキシ基、アリールオキシ基、メチレンジオキシ基、置換もしくは無置換のアルキル基、ハロゲン原子又は置換もしくは無置換のアリール基を表し、Ｒ２は水素原子、アルコキシ基、置換もしくは無置換のアルキル基又はハロゲン原子を表す。但し、Ｒ１、Ｒ２、Ｒ３及びＲ４がすべては水素原子となることはない。また、ｋ、ｌ、ｍ及びｎは１、２、３又は４の整数であり、各々が２、３又は４の整数のときはＲ１、Ｒ２、Ｒ３及びＲ４は同一でも異なっていてもよい。）
【化１１】
0004146913.tif 000003
（式中、Ｒ１は水素原子、アルキル基、アルコキシ基、アリールオキシ基、ジアルキルアミノ基、ジアリールアミノ基又はハロゲン原子を表し、Ｒ２及びＲ３は置換もしくは無置換のアルキル基又は置換もしくは無置換のアリール基を表し、Ａｒは芳香族炭化水素基又は複素環基を表す。ｎは１または２の整数を表す。）
【化１２】
0004146913.tif 000004
〔式中、Ａは９−アントリル基、置換もしくは無置換のＮ−置換カルバゾリル基、Ｎ−置換フェノチアジニル基または下記一般式（ｅ）
【化１３】
0004146913.tif 000005
（但し、Ａｒは置換もしくは無置換のアリーレン基を表し、Ｒ１及びＲ２は置換もしくは無置換のアルキル基、置換もしくは無置換のアラルキル基又は置換もしくは無置換のアリール基を表す。）を表し、Ｒは水素原子、置換もしくは無置換のアルキル基、置換もしくは無置換のアラルキル基又は置換もしくは無置換のアリール基を表す。ｍは２乃至８の整数を表し、ｎは０又は１の整数を表す。〕
【化１４】
0004146913.tif 000006
（式中、Ａｒは置換もしくは無置換のビフェニレン基を表し、Ｒ１、Ｒ２及びＲ３は水素原子、ハロゲン原子、シアノ基、又は置換基を有してもよいアルキル基、アルコキシ基、アリールオキシ基、アルキルメルカプト基、メチレンジオキシ基、メチレンジチオ基、アリール基を表し、Ｒ１、Ｒ２及びＲ３はそれぞれ同一でも異なっていてもよい。ｌ、ｍ、ｎは１乃至５の整数を表し、各々が２乃至５の整数のときはＲ１、Ｒ２及びＲ３は同一でも異なっていてもよい。）
【化１５】
0004146913.tif 000007
（式中、Ｒは低級アルキル基又はベンジル基を表し、Ｘは水素原子、低級アルキル基、低級アルコキシ基、ハロゲン原子、ニトロ基、アミノ基或いは低級アルキル基又はベンジル基で置換されたアミノ基を表す。ｎは１又は２の整数を表す。）
【０００５】
本発明によれば、感光層に上記特定の化合物の組合せを電荷輸送材料として用いることにより、高感度であり、且つ多数回繰り返し使用しても帯電電位の低下、感度の低下、残留電位の上昇などの発生が少なく、また感光層の膜剥がれやクラックの発生などのような感光層膜の劣化がなく複写或いは記録画像の画像欠陥や地汚れの発生のない、繰り返し安定性に優れた電子写真感光体を得ることができる。上記一般式（１）で示される化合物、上記一般式（７）で示される化合物、上記一般式（１０）で示される化合物、上記一般式（１６）で示される化合物及び上記一般式（２４）で示される化合物は、例えば特開平２−２７２５６９号公報、特開平２−２７２５７０号公報などに開示されているが、上記のような特定の組み合わせで用いることにより上記のような感光層の劣化に基づく画像欠陥の発生を抑制する特殊な効果が生じることは見いだされていなかった。
【０００６】
【発明の実施の形態】
以下に本発明を詳細に説明する。
図１は単層感光層を有する電子写真感光体を示す断面図であり、導電性支持体１１上に、単層感光層１５が設けられている。図２および図３は積層感光層を有する電子写真感光体の構成例を示す断面図であり、電荷発生材料を主成分とする電荷発生層１７と電荷輸送材料を主成分とする電荷輸送層１９とが積層された構成となっている。
このような単層感光層１５、または積層感光層における電荷輸送層１９は、上記特定の化合物の組合せからなる電荷輸送材料を含有している。
導電電性支持体１１としては、体積抵抗１０10Ωｃｍ以下の導電性を示すもの、例えば、アルミニウム、ニッケル、クロム、ニクロム、銅、銀、金、白金などの金属、または酸化スズ、酸化インジウムなどの金属酸化物を、蒸着またはスパッタリングにより、フィルム状もしくは円筒状のプラスチックまたは紙に被覆したもの、あるいはアルミニウム、アルミニウム合金、ニッケル、ステンレス等の板およびそれらを素管化後、切削、超仕上げ、研磨等で表面処理した管などを使用することができる。
【０００７】
次に感光層について、先ず電荷発生層１７と電荷輸送層１９が積層された積層感光層の構成から説明する。
電荷発生層１７は、電荷発生材料を主成分とする層であり、電荷発生材料としては無機または有機の電荷発生材料のいずれも用いることができる。電荷発生材料の代表例としては、モノアゾ顔料、ジスアゾ顔料、トリスアゾ顔料、ペリレン系顔料、ペリノン系顔料、キナクリドン系顔料、キノン系縮合多環化合物、スクアリック酸系染料、フタロシアニン系顔料、ナフタロシアニン系顔料、アズレニウム塩系染料、セレン、セレン−テルル、セレン−ヒ素合金、アモルファス・シリコンなどが挙げられ、これらは単独あるいは２種以上混合して用いられる。
【０００８】
電荷発生層１７を形成するには、電荷発生材料を、必要に応じてバインダー樹脂とともに、テトラヒドロフラン、シクロヘキサノン、ジオキサン、２−ブタノン、ジクロルエタン等の適当な溶媒を用いてボールミル、アトライター、サンドミルなどにより分散し、その分散液を導電電性支持体上または電荷輸送層上などに塗布し乾燥させればよい。分散液の塗布方法としては、浸漬塗工法、スプレーコート法、ビードコート法などを用いることができる。
必要に応じて用いられるバインダー樹脂としては、ポリアミド、ポリウレタン、ポリエステル、エポキシ樹脂、ポリケトン、ポリカーボネート、シリコーン樹脂、アクリル樹脂、ポリビニルブチラール、ポリビニルホルマール、ポリビニルケトン、ポリスチレン、ポリアクリルアミドなどが挙げられる。バインダー樹脂の使用量としては、電荷発生材料１重量部に対して２重量部以下が適当である。電荷発生層１７は、また、公知の真空薄膜作製法によって形成することもできる。電荷発生層１７の膜厚は、０．０１〜５μｍ程度が適当であり、特に０．１〜２μｍが好ましい。
【０００９】
電荷輸送層１９を形成するには、一般式（１）で示される化合物と一般式（２）乃至（２５）で示される化合物の１種とをバインダー樹脂と共に適当な溶剤に溶解ないし分散させて電荷輸送層用塗液を調製し、これを導電電性支持体上または電荷発生層上などに塗布し乾燥させればよい。
一般式（１）で示される化合物と一般式（２）乃至（２５）で示される化合物との混合比としては、一般式（１）で示される化合物と一般式（２）乃至（２５）で示される化合物から選択された少なくとも１種とが、５：９５〜９５：５の範囲にあることが好ましい。
【００１０】
電荷輸送層１９に使用されるバインダー樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート、酢酸セルロース樹脂、エチルセルロース樹脂、ポリビニルブチラール、ポリビニルホルマール、ポリビニルトルエン、アクリル樹脂、シリコーン樹脂、エポキシ樹脂、メラミン樹脂、ウレタン樹脂、フェノール樹脂、アルキッド樹脂等の熱可塑性、または熱硬化性樹脂が挙げられる。
電荷輸送層用塗液を調製する際に用いる溶剤としては、テトラヒドロフラン、ジオキサン、トルエン、２−ブタノン、モノクロルベンゼン、ジクロルエタン、塩化メチレンなどが挙げられる。
【００１１】
電荷輸送層１９には一般式（１）で示される化合物と一般式（２）乃至（２５）で示される化合物のほかに、さらに公知の電子輸送性電荷輸送材料および／または正孔輸送性電荷輸送材料を添加してもよく、また可塑剤やレべリング剤を添加してもよい。
可塑剤としては、ジブチルフタレート、ジオクチルフタレートなど一般の樹脂の可塑剤として使用されているものがそのまま使用でき、その使用量は、バインダー樹脂に対して３０重量％以下が適当である。レベリング剤としては、ジメチルシリコーンオイル、メチルフェニルシリコーンオイルなどのシリコーンオイル類や、側鎖にパーフルオロアルキル基を有するポリマーあるいはオリゴマーが使用され、その使用量はバインダー樹脂に対して、１重量％以下が適当である。
電荷輸送層１９の厚さとしては、５〜１００μｍ程度が好ましい。
【００１２】
次に単層感光層１５について説明する。
単層感光層１５を形成するには、少なくとも電荷発生材料および一般式（１）で示される化合物と一般式（２）乃至（２５）で示される化合物の１種とをバインダー樹脂と共に適当な溶剤に溶解ないし分散させ、これを導電電性支持体上などに塗布し乾燥させればよい。
バインダー樹脂としては、先に電荷輸送層１９で挙げたバインダー樹脂をそのまま用いることができるほかに、電荷発生層１７で挙げたバインダー樹脂を混合して用いてもよい。
また、ピリリウム系染料、ビスフェノールＡ系ポリカーボネートから形成される共晶錯体に一般式（１）で示される化合物と一般式（２）乃至（２５）で示される化合物の１種とを添加して単層感光層を形成することもできる。
さらに、バインダー樹脂および一般式（１）で示される化合物と一般式（２）乃至（２５）で示される化合物の１種とを主成分としてなり、電荷発生材料を有効成分として含まない単層感光層も青色光〜紫外光に感度を有する感光層として有用である。
単層感光層における一般式（１）で示される化合物と一般式（２）乃至（２５）で示される化合物との混合比としては、５：９５〜９５：５の範囲が好ましい。
また、単層感光層の膜厚としては５〜１００μｍ程度が適当である。
【００１３】
一般式（１）で示される化合物、及び一般式（２）乃至（２５）で示される化合物の具体例を下記表１および表２乃至表２５に示す。
【００１４】
【表１−１】
0004146913.tif 000008
【００１５】
【表１−２】
0004146913.tif 000009
【００１６】
【表１−３】
0004146913.tif 000010
【００１７】
【表１−４】
0004146913.tif 000011
【００１８】
【表１−５】
0004146913.tif 000012
【００１９】
【表２−１】
0004146913.tif 000013
【００２０】
【表２−２】
0004146913.tif 000014
【００２１】
【表２−３】
0004146913.tif 000015
【００２２】
【表２−４】
0004146913.tif 000016
【００２３】
【表３−１】
0004146913.tif 000017
【００２４】
【表３−２】
0004146913.tif 000018
【００２５】
【表３−３】
0004146913.tif 000019
【００２６】
【表３−４】
0004146913.tif 000020
【００２７】
【表３−５】
0004146913.tif 000021
【００２８】
【表３−６】
0004146913.tif 000022
【００２９】
【表３−７】
0004146913.tif 000023
【００３０】
【表３−８】
0004146913.tif 000024
【００３１】
【表３−９】
0004146913.tif 000025
【００３２】
【表４−１】
0004146913.tif 000026
【００３３】
【表４−２】
0004146913.tif 000027
【００３４】
【表４−３】
0004146913.tif 000028
【００３５】
【表４−４】
0004146913.tif 000029
【００３６】
【表５】
0004146913.tif 000030
【００３７】
【表６−１】
0004146913.tif 000031
【００３８】
【表６−２】
0004146913.tif 000032
【００３９】
【表６−３】
0004146913.tif 000033
【００４０】
【表６−４】
0004146913.tif 000034
【００４１】
【表６−５】
0004146913.tif 000035
【００４２】
【表６−６】
0004146913.tif 000036
【００４３】
【表６−７】
0004146913.tif 000037
【００４４】
【表６−８】
0004146913.tif 000038
【００４５】
【表６−９】
0004146913.tif 000039
【００４６】
【表６−１０】
0004146913.tif 000040
【００４７】
【表６−１１】
0004146913.tif 000041
【００４８】
【表６−１２】
0004146913.tif 000042
【００４９】
【表６−１３】
0004146913.tif 000043
【００５０】
【表６−１４】
0004146913.tif 000044
【００５１】
【表６−１５】
0004146913.tif 000045
【００５２】
【表６−１６】
0004146913.tif 000046
【００５３】
【表６−１７】
0004146913.tif 000047
【００５４】
【表６−１８】
0004146913.tif 000048
【００５５】
【表６−１９】
0004146913.tif 000049
【００５６】
【表６−２０】
0004146913.tif 000050
【００５７】
【表６−２１】
0004146913.tif 000051
【００５８】
【表６−２２】
0004146913.tif 000052
【００５９】
【表６−２３】
0004146913.tif 000053
【００６０】
【表６−２４】
0004146913.tif 000054
【００６１】
【表６−２５】
0004146913.tif 000055
【００６２】
【表６−２６】
0004146913.tif 000056
【００６３】
【表６−２７】
0004146913.tif 000057
【００６４】
【表６−２８】
0004146913.tif 000058
【００６５】
【表６−２９】
0004146913.tif 000059
【００６６】
【表６−３０】
0004146913.tif 000060
【００６７】
【表６−３１】
0004146913.tif 000061
【００６８】
【表６−３２】
0004146913.tif 000062
【００６９】
【表６−３３】
0004146913.tif 000063
【００７０】
【表６−３４】
0004146913.tif 000064
【００７１】
【表６−３５】
0004146913.tif 000065
【００７２】
【表６−３６】
0004146913.tif 000066
【００７３】
【表６−３７】
0004146913.tif 000067
【００７４】
【表６−３８】
0004146913.tif 000068
【００７５】
【表６−３９】
0004146913.tif 000069
【００７６】
【表６−４０】
0004146913.tif 000070
【００７７】
【表６−４１】
0004146913.tif 000071
【００７８】
【表６−４２】
0004146913.tif 000072
【００７９】
【表６−４３】
0004146913.tif 000073
【００８０】
【表７−１】
0004146913.tif 000074
【００８１】
【表７−２】
0004146913.tif 000075
【００８２】
【表７−３】
0004146913.tif 000076
【００８３】
【表７−４】
0004146913.tif 000077
【００８４】
【表７−５】
0004146913.tif 000078
【００８５】
【表７−６】
0004146913.tif 000079
【００８６】
【表７−７】
0004146913.tif 000080
【００８７】
【表７−８】
0004146913.tif 000081
【００８８】
【表７−９】
0004146913.tif 000082
【００８９】
【表７−１０】
0004146913.tif 000083
【００９０】
【表７−１１】
0004146913.tif 000084
【００９１】
【表７−１２】
0004146913.tif 000085
【００９２】
【表８−１】
0004146913.tif 000086
【００９３】
【表８−２】
0004146913.tif 000087
【００９４】
【表８−３】
0004146913.tif 000088
【００９５】
【表８−４】
0004146913.tif 000089
【００９６】
【表８−５】
0004146913.tif 000090
【００９７】
【表８−６】
0004146913.tif 000091
【００９８】
【表８−７】
0004146913.tif 000092
【００９９】
【表８−８】
0004146913.tif 000093
【０１００】
【表８−９】
0004146913.tif 000094
【０１０１】
【表８−１０】
0004146913.tif 000095
【０１０２】
【表８−１１】
0004146913.tif 000096
【０１０３】
【表８−１２】
0004146913.tif 000097
【０１０４】
【表８−１３】
0004146913.tif 000098
【０１０５】
【表８−１４】
0004146913.tif 000099
【０１０６】
【表８−１５】
0004146913.tif 000100
【０１０７】
【表８−１６】
0004146913.tif 000101
【０１０８】
【表８−１７】
0004146913.tif 000102
【０１０９】
【表９−１】
0004146913.tif 000103
【０１１０】
【表９−２】
0004146913.tif 000104
【０１１１】
【表９−３】
0004146913.tif 000105
【０１１２】
【表９−４】
0004146913.tif 000106
【０１１３】
【表９−５】
0004146913.tif 000107
【０１１４】
【表９−６】
0004146913.tif 000108
【０１１５】
【表９−７】
0004146913.tif 000109
【０１１６】
【表９−８】
0004146913.tif 000110
【０１１７】
【表９−９】
0004146913.tif 000111
【０１１８】
【表１０−１】
0004146913.tif 000112
【０１１９】
【表１０−２】
0004146913.tif 000113
【０１２０】
【表１０−３】
0004146913.tif 000114
【０１２１】
【表１０−４】
0004146913.tif 000115
【０１２２】
【表１０−５】
0004146913.tif 000116
【０１２３】
【表１０−６】
0004146913.tif 000117
【０１２４】
【表１０−７】
0004146913.tif 000118
【０１２５】
【表１０−８】
0004146913.tif 000119
【０１２６】
【表１０−９】
0004146913.tif 000120
【０１２７】
【表１０−１０】
0004146913.tif 000121
【０１２８】
【表１０−１１】
0004146913.tif 000122
【０１２９】
【表１０−１２】
0004146913.tif 000123
【０１３０】
【表１０−１３】
0004146913.tif 000124
【０１３１】
【表１０−１４】
0004146913.tif 000125
【０１３２】
【表１０−１５】
0004146913.tif 000126
【０１３３】
【表１０−１６】
0004146913.tif 000127
【０１３４】
【表１０−１７】
0004146913.tif 000128
【０１３５】
【表１０−１８】
0004146913.tif 000129
【０１３６】
【表１１−１】
0004146913.tif 000130
【０１３７】
【表１１−２】
0004146913.tif 000131
【０１３８】
【表１１−３】
0004146913.tif 000132
【０１３９】
【表１１−４】
0004146913.tif 000133
【０１４０】
【表１１−５】
0004146913.tif 000134
【０１４１】
【表１１−６】
0004146913.tif 000135
【０１４２】
【表１２−１】
0004146913.tif 000136
【０１４３】
【表１２−２】
0004146913.tif 000137
【０１４４】
【表１３−１】
0004146913.tif 000138
【０１４５】
【表１３−２】
0004146913.tif 000139
【０１４６】
【表１４−１】
0004146913.tif 000140
【０１４７】
【表１４−２】
0004146913.tif 000141
【０１４８】
【表１４−３】
0004146913.tif 000142
【０１４９】
【表１４−４】
0004146913.tif 000143
【０１５０】
【表１５−１】
0004146913.tif 000144
【０１５１】
【表１５−２】
0004146913.tif 000145
【０１５２】
【表１５−３】
0004146913.tif 000146
【０１５３】
【表１５−４】
0004146913.tif 000147
【０１５４】
【表１５−５】
0004146913.tif 000148
【０１５５】
【表１５−６】
0004146913.tif 000149
【０１５６】
【表１５−７】
0004146913.tif 000150
【０１５７】
【表１５−８】
0004146913.tif 000151
【０１５８】
【表１５−９】
0004146913.tif 000152
【０１５９】
【表１５−１０】
0004146913.tif 000153
【０１６０】
【表１５−１１】
0004146913.tif 000154
【０１６１】
【表１６−１】
0004146913.tif 000155
【０１６２】
【表１６−２】
0004146913.tif 000156
【０１６３】
【表１６−３】
0004146913.tif 000157
【０１６４】
【表１６−４】
0004146913.tif 000158
【０１６５】
【表１７−１】
0004146913.tif 000159
【０１６６】
【表１７−２】
0004146913.tif 000160
【０１６７】
【表１８−１】
0004146913.tif 000161
【０１６８】
【表１８−２】
0004146913.tif 000162
【０１６９】
【表１８−３】
0004146913.tif 000163
【０１７０】
【表１８−４】
0004146913.tif 000164
【０１７１】
【表１８−５】
0004146913.tif 000165
【０１７２】
【表１８−６】
0004146913.tif 000166
【０１７３】
【表１８−７】
0004146913.tif 000167
【０１７４】
【表１９−１】
0004146913.tif 000168
【０１７５】
【表１９−２】
0004146913.tif 000169
【０１７６】
【表２０−１】
0004146913.tif 000170
【０１７７】
【表２０−２】
0004146913.tif 000171
【０１７８】
【表２０−３】
0004146913.tif 000172
【０１７９】
【表２０−４】
0004146913.tif 000173
【０１８０】
【表２１−１】
0004146913.tif 000174
【０１８１】
【表２１−２】
0004146913.tif 000175
【０１８２】
【表２１−３】
0004146913.tif 000176
【０１８３】
【表２１−４】
0004146913.tif 000177
【０１８４】
【表２２−１】
0004146913.tif 000178
【０１８５】
【表２２−２】
0004146913.tif 000179
【０１８６】
【表２２−３】
0004146913.tif 000180
【０１８７】
【表２２−４】
0004146913.tif 000181
【０１８８】
【表２２−５】
0004146913.tif 000182
【０１８９】
【表２２−６】
0004146913.tif 000183
【０１９０】
【表２３−１】
0004146913.tif 000184
【０１９１】
【表２３−２】
0004146913.tif 000185
【０１９２】
【表２３−３】
0004146913.tif 000186
【０１９３】
【表２３−４】
0004146913.tif 000187
【０１９４】
【表２４−１】
0004146913.tif 000188
【０１９５】
【表２４−２】
0004146913.tif 000189
【０１９６】
【表２４−３】
0004146913.tif 000190
【０１９７】
【表２４−４】
0004146913.tif 000191
【０１９８】
【表２４−５】
0004146913.tif 000192
【０１９９】
【表２４−６】
0004146913.tif 000193
【０２００】
【表２４−７】
0004146913.tif 000194
【０２０１】
【表２４−８】
0004146913.tif 000195
【０２０２】
【表２４−９】
0004146913.tif 000196
【０２０３】
【表２５−１】
0004146913.tif 000197
【０２０４】
【表２５−２】
0004146913.tif 000198
【０２０５】
【表２５−３】
0004146913.tif 000199
【０２０６】
【表２５−４】
0004146913.tif 000200
【０２０７】
【表２５−５】
0004146913.tif 000201
【０２０８】
【表２５−６】
0004146913.tif 000202
【０２０９】
【表２５−７】
0004146913.tif 000203
【０２１０】
【表２５−８】
0004146913.tif 000204
【０２１１】
本発明の電子写真感光体には、導電性支持体１１と感光層との間に下引き層を設けることができる。下引き層は一般に樹脂を主成分とするが、これらの樹脂はその上に感光層を溶剤でもって塗布することを考えると、一般の有機溶剤に対して耐溶解性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、アルキッド−メラミン樹脂、エポキシ樹脂等、三次元網目構造を形成する硬化型樹脂などが挙げられる。
また、下引き層にはモアレ防止、残留電位の低減等のために酸化チタン、シリカ、アルミナ、酸化ジルコニウム、酸化スズ、酸化インジウム等で例示できる金属酸化物の微粉末を加えてもよい。これらの下引き層は、前述の感光層のごとく適当な溶媒、塗工法を用いて形成することができる。
更に下引き層として、シランカップリング剤、チタンカップリング剤、クロムカップリング剤等を使用して、例えばゾル−ゲル法等により形成した金属酸化物層も有用である。この他に、本発明の下引き層にはＡｌ2Ｏ3を陽極酸化にて設けたものや、ポリパラキシリレン（パリレン）等の有機物や、ＳｉＯ、ＳｎＯ2、ＴｉＯ2、ＩＴＯ、ＣｅＯ2等の無機物を真空薄膜作製法にて設けたものも良好に使用できる。下引き層の膜厚としては５μｍ以下が適当である。
【０２１２】
また、本発明の電子写真感光体には、感光層保護の目的で、感光層の上に保護層を設けてもよい。これに使用される材料としては、ＡＢＳ樹脂、ＡＣＳ樹脂、オレフィン−ビニルモノマー共重合体、塩素化ポリエーテル、アリル樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルペンテン、ポリプロピレン、ポリフェニレンオキシド、ポリスルホン、ＡＳ樹脂、ＡＢ樹脂、ＢＳ樹脂、ポリウレタン、ポリ塩化ビニル、ポリ塩化ビニリデン、エポキシ樹脂等の樹脂が挙げられる。
保護層にはその他、耐摩耗性を向上させる目的で、ポリテトラフルオロエチレンのようなフッ素樹脂、シリコーン樹脂およびこれら樹脂に酸化チタン、酸化スズ、チタン酸カリウム等の無機材料を分散したもの等を添加することができる。保護層の形成法としては、通常の塗布法が採用される。なお、保護層の厚さは、０．５〜１０μｍ程度が適当である。また、以上のほかに真空薄膜作製法にて形成したｉ−Ｃ、ａ−ＳｉＣなど公知の材料も保護層として用いることができる。
【０２１３】
さらに、本発明の電子写真感光体には、感光層と保護層との間に別の中間層を設けることもできる。中間層には、一般にバインダー樹脂を主成分として用い、これら樹脂としては、ポリアミド、アルコール可溶性ナイロン、水溶性ポリビニルブチラール、ポリビニルブチラール、ポリビニルアルコールなどが挙げられる。
中間層の形成法としては、前述のごとく通常の塗布法が採用される。なお、中間層の厚さは０．０５〜２μｍ程度が適当である。
【０２１４】
【実施例】
次に実施例を示すが、実施例は本発明を詳しく説明するものであり、本発明が実施例によって制約されるものではない。なお、実施例中の部はすべて重量部である。
先ず電荷輸送材料として一般式（１）および一般式（２）で示される化合物を併用した場合について、実施例１〜４および比較例１〜４により説明する。
【０２１５】
実施例１
外径７０ｍｍのアルミニウムシリンダー上に、下記組成の下引層塗工液、電荷発生層塗工液、電荷輸送層塗工液を順次塗布し乾燥させて厚さ３μｍの下引層、０．２μｍの電荷発生層、２２μｍの電荷輸送層を形成し、本発明の電子写真感光体を作製した。
〔下引層塗工液〕
オイルフリーアルキッド樹脂
（大日本インキ化学社製：べッコライトＭ６４０１）    １５部
メラミン樹脂
（大日本インキ化学社製：スーパーベッカミンＧ−８２１）  １０部
二酸化チタン（石原産業社製：タイペーク  Ｒ−６７０）      ５０部
２−ブタノン                                              ４０部
〔電荷発生層塗工液〕
下記構造式（Ａ）の電荷発生材料                              ５部
【０２１６】
【化８４】
0004146913.tif 000205
ポリビニルブチラール樹脂
（電気化学工業社製：デンカブチラール  ＃５０００−Ａ）  ２部
シクロヘキサノン                                        ２００部
４−メチル−２−ペンタノン                              １５０部
〔電荷輸送層塗工液〕
前記表１−１の化合物Ｎｏ．５の化合物                        ６部
前記表２−１の化合物Ｎｏ．７の化合物                        ３部
ポリカーボネート（帝人化成社製：パンライトＫ−１３００）  １０部
テトラヒドロフラン                                        ７５部
【０２１７】
比較例１
実施例１の電荷輸送層塗工液において表１−１の化合物Ｎｏ．５の化合物を除き、表２−１の化合物Ｎｏ．７の化合物９部を用いた以外は実施例１と同様にして比較例の電子写真感光体を作製した。
【０２１８】
実施例２
アルミニウムシリンダー表面を陽極酸化処理した後、封孔処理を行った。この上に、下記の電荷発生層塗工液、電荷輸送層塗工液を順次塗布し乾燥させて厚さ０．２μｍの電荷発生層、２０μｍの電荷輸送層を形成し本発明の電子写真感光体を作製した。
〔電荷発生層塗工液〕
Ｘ型無金属フタロシアニン
（大日本インキ化学社製：ファストゲンブルー８１２０Ｂ）    ３部
ポリビニルブチラール樹脂
（積水化学工業社製：エスレック  ＢＬ−Ｓ）          １部
シクロヘキサノン                                        ２５０部
テトラヒドロフラン                                        ５０部
〔電荷輸送層塗工液〕
前記表１−２の化合物Ｎｏ．４７の化合物                      ８部
前記表２−２の化合物Ｎｏ．１８の化合物                      ２部
ポリカーボネート（帝人化成社製：パンライトＬ−１２５０）  １０部
塩化メチレン                                              ８０部
【０２１９】
比較例２
実施例２の電荷輸送層塗工液において、表２−２の化合物Ｎｏ．１８の化合物を添加しないこと以外は実施例２と同様にして比較例の電子写真感光体を作製した。
【０２２０】
実施例３
アルミニウムシリンダー上に、下記組成の下引層塗工液、電荷発生層塗工液、電荷輸送層塗工液を順次塗布し乾燥させて厚さ２μｍの下引層、０．２μｍの電荷発生層、２０μｍの電荷輸送層を形成し、本発明の電子写真感光体を作製した。
〔下引層塗工液〕
アルコール可溶性ナイロン
（東レ社製：アミランＣＭ−８０００）            １０部
二酸化チタン（石原産業社製：タイペークＣＲ−ＥＬ）        ４０部
メタノール                                              １２０部
ｎ−ブタノール                                            ６０部
〔電荷発生層塗工液〕
下記構造式（Ｂ）の電荷発生材料                              ３部
【０２２１】
【化８５】
0004146913.tif 000206
ポリエステル（東洋紡社製：バイロン  ２００）                １部
シクロヘキサノン                                        １５０部
シクロヘキサン                                          １００部
〔電荷輸送層塗工液〕
前記表１−４の化合物Ｎｏ．１０３の化合物                    ４部
前記表２−３の化合物Ｎｏ．２８の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
比較例３
実施例３の電荷輸送層塗工液において表１−４の化合物Ｎｏ．１０３の化合物を除き、表２−３の化合物Ｎｏ．２８の化合物８部を用いた以外は実施例３と同様にして比較例の電子写真感光体を作製した。
【０２２２】
実施例４
アルミニウムシリンダー上に、下記組成の感光層塗工液を塗布し乾燥させて厚さ２６μｍの単層感光層を形成し、本発明の電子写真感光体を作製した。
〔感光層塗工液〕
下記構造式（Ｃ）の電荷発生材料                              ３部
【０２２３】
【化８６】
0004146913.tif 000207
ポリカーボネート（帝人化成社製：パンライトＫ−１３００）  ２１部
前記表１−１の化合物Ｎｏ．１２の化合物                    １０部
前記表２−１の化合物Ｎｏ．２の化合物                        ８部
テトラヒドロフラン                                      ２００部
【０２２４】
比較例４
実施例４の感光層塗工液において表１−１の化合物Ｎｏ．１２の化合物を除き、表２−１の化合物Ｎｏ．２の化合物１８部を用い、厚さ２３μｍの単層感光層を形成した以外は実施例４と同様にして比較例の電子写真感光体を作製した。
上記の実施例及び比較例で得られた各電子写真感光体について、特開昭６０−１００１６７号公報に開示されている評価装置を用い、次のようにして感光体特性の測定を行なった。
コロナ放電電圧−６．０ｋＶ（または＋５．６ｋＶ）で帯電２０秒後の電位Ｖｍ（Ｖ）、暗減衰２０秒後の電位Ｖｏ（Ｖ）、電位Ｖｏを１／２に減衰させるのに必要な露光量Ｅ1/2（ｌｕｘ・ｓｅｃ）を測定した。電位保持率＝Ｖｏ／Ｖｍと定義する。また、各電子写真感光体を電子写真複写機（ＦＴ−３３００、リコー社製、ないしは感光体を正帯電できるように改造したもの）に搭載して連続３万枚の複写を行い、画像欠陥（異常画像）の有無を目視により判定した。また、複写試験終了後の各電子写真感光体について、上記と同じ方法によりＶｍ（Ｖ）、Ｖｏ（Ｖ）、Ｅ1/2（ｌｕｘ・ｓｅｃ）を測定した。その結果を表２６に示す。
【０２２５】
【表２６】
0004146913.tif 000208
【０２２６】
次に電荷輸送材料として一般式（１）で示される化合物と一般式（３）で示される化合物を併用した場合について、実施例５〜８および比較例５〜８により説明する。
【０２２７】
実施例５
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表３−１の化合物Ｎｏ．７の化合物                        ３部
ポリカーボネート（帝人化成社製：パンライトＫ−１３００）  １０部
テトラヒドロフラン                                        ７５部
比較例５
実施例５の電荷輸送層塗工液において表１−１の化合物Ｎｏ．１２の化合物を除き、表３−１の化合物Ｎｏ．７の化合物９部を用いた以外は実施例５と同様にして比較例の電子写真感光体を作製した。
【０２２８】
実施例６
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表３−５の化合物Ｎｏ．５７の化合物                      ２部
ポリカーボネート
（帝人化成社製：パンライトＬ−１２５０）            １０部
塩化メチレン                                              ８０部
【０２２９】
比較例６
実施例６の電荷輸送層塗工液において、表３−５の化合物Ｎｏ．５７の化合物を添加しないこと以外は実施例６と同様にして比較例の電子写真感光体を作製した。
【０２３０】
実施例７
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表３−８の化合物Ｎｏ．８６の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
【０２３１】
比較例７
実施例７の電荷輸送層塗工液において表１−４の化合物Ｎｏ．１０３の化合物を除き、表３−８の化合物Ｎｏ．８６の化合物８部を用いた以外は実施例７と同様にして比較例の電子写真感光体を作製した。
【０２３２】
実施例８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表３−１の化合物Ｎｏ．７の化合物                        ８部
テトラヒドロフラン                                      ２００部
【０２３３】
比較例８
実施例８の感光層塗工液において表１−１の化合物Ｎｏ．１２の化合物を除き、表３−１の化合物Ｎｏ．７の化合物１８部を用いた以外は実施例８と同様にして比較例の電子写真感光体を作製した。
上記の実施例及び比較例で得られた各電子写真感光体について、前記と同様にして感光体特性の測定を行なった。その結果を表２７に示す。
【０２３４】
【表２７】
0004146913.tif 000209
次に電荷輸送材料として一般式（１）で示される化合物と一般式（４）で示される化合物を併用した場合について、実施例９〜１２および比較例９〜１２により説明する。
【０２３５】
実施例９
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表４−１の化合物Ｎｏ．３の化合物                        ３部
ポリカーボネート（帝人化成社製：パンライトＫ−１３００）  １０部
テトラヒドロフラン                                        ７５部
【０２３６】
比較例９
実施例９の電荷輸送層塗工液において表１−１の化合物Ｎｏ．１２の化合物を除き、表４−１の化合物Ｎｏ．３の化合物９部を用いた以外は実施例９と同様にして比較例の電子写真感光体を作製した。
【０２３７】
実施例１０
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                        ８部
前記表４−３の化合物Ｎｏ．２９の化合物                        ２部
ポリカーボネート
（帝人化成社製：パンライトＬ−１２５０）            １０部
塩化メチレン                                              ８０部
【０２３８】
比較例１０
実施例１０の電荷輸送層塗工液において、表４−３の化合物Ｎｏ．２９の化合物を添加しないこと以外は実施例１０と同様にして比較例の電子写真感光体を作製した。
【０２３９】
実施例１１
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表４−４の化合物Ｎｏ．４５の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
【０２４０】
比較例１１
実施例１１の電荷輸送層塗工液において表１−４の化合物Ｎｏ．１０３の化合物を除き、表４−４の化合物Ｎｏ．４５の化合物８部を用いた以外は実施例１１と同様にして比較例の電子写真感光体を作製した。
【０２４１】
実施例１２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表４−１の化合物Ｎｏ．３の化合物                        ８部
テトラヒドロフラン                                      ２００部
【０２４２】
比較例１２
実施例１２の感光層塗工液において表１−１の化合物Ｎｏ．１２の化合物を除き、表４−１の化合物Ｎｏ．３の化合物１８部を用いた以外は実施例１２と同様にして比較例の電子写真感光体を作製した。
上記の実施例及び比較例で得られた各電子写真感光体について、前記と同様にして感光体特性の測定を行なった。その結果を表２８に示す。
【０２４３】
【表２８】
0004146913.tif 000210
次に電荷輸送材料として一般式（１）で示される化合物と一般式（５）で示される化合物を併用した場合について、実施例１３〜１６および比較例１３〜１６より説明する。
【０２４４】
実施例１３
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表５の化合物Ｎｏ．２の化合物                            ３部
ポリカーボネート（帝人化成社製：パンライトＫ−１３００）  １０部
テトラヒドロフラン                                        ７５部
【０２４５】
比較例１３
実施例１３の電荷輸送層塗工液において表１−１の化合物Ｎｏ．１２の化合物を除き、表５の化合物Ｎｏ．２の化合物９部を用いた以外は実施例１３と同様にして比較例の電子写真感光体を作製した。
【０２４６】
実施例１４
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表５の化合物Ｎｏ．１１の化合物                          ２部
ポリカーボネート
（帝人化成社製：パンライトＬ−１２５０）            １０部
塩化メチレン                                              ８０部
【０２４７】
比較例１４
実施例１４の電荷輸送層塗工液において、表５の化合物Ｎｏ．１１の化合物を添加しないこと以外は実施例１４と同様にして比較例の電子写真感光体を作製した。
【０２４８】
実施例１５
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表５の化合物Ｎｏ．１７の化合物                          ４部
ポリカーボネート樹脂
（三菱瓦斯化学社製：ユーピロン  Ｚ−３００）        １０部
塩化メチレン                                              ５０部
１，２−ジクロロエタン                                    ３５部
【０２４９】
比較例１５
実施例１５の電荷輸送層塗工液において表１−４の化合物Ｎｏ．１０３の化合物を除き、表５の化合物Ｎｏ．１７の化合物８部を用いた以外は実施例１５と同様にして比較例の電子写真感光体を作製した。
【０２５０】
実施例１６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表５の化合物Ｎｏ．２の化合物                            ８部
テトラヒドロフラン                                      ２００部
【０２５１】
比較例１６
実施例１６の感光層塗工液において表１−１の化合物Ｎｏ．１２の化合物を除き、表５の化合物Ｎｏ．２の化合物１８部を用いた以外は実施例１６と同様にして比較例の電子写真感光体を作製した。
上記の実施例及び比較例で得られた各電子写真感光体について、前記と同様にして感光体特性の測定を行なった。その結果を表２９に示す。
【０２５２】
【表２９】
0004146913.tif 000211
次に電荷輸送材料として一般式（１）で示される化合物と一般式（６）で示される化合物を併用した場合について、実施例１７〜２０および比較例１７〜２０より説明する。
【０２５３】
実施例１７
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表６−１０の化合物Ｎｏ．８１の化合物                    ３部
ポリカーボネート（帝人化成社製：パンライトＫ−１３００）  １０部
テトラヒドロフラン                                        ７５部
【０２５４】
比較例１７
実施例１７の電荷輸送層塗工液において表１−１の化合物Ｎｏ．１２の化合物を除き、表６−１０の化合物Ｎｏ．８１の化合物９部を用いた以外は実施例１７と同様にして比較例の電子写真感光体を作製した。
【０２５５】
実施例１８
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表６−２２の化合物Ｎｏ．１７８の化合物                  ２部
ポリカーボネート
（帝人化成社製：パンライトＬ−１２５０）            １０部
塩化メチレン                                              ８０部
【０２５６】
比較例１８
実施例１８の電荷輸送層塗工液において、表６−２２の化合物Ｎｏ．１７８の化合物を添加しないこと以外は実施例１８と同様にして比較例の電子写真感光体を作製した。
【０２５７】
実施例１９
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表６−３１の化合物Ｎｏ．２５１の化合物                  ４部
ポリカーボネート樹脂
（三菱瓦斯化学社製：ユーピロン  Ｚ−３００）        １０部
塩化メチレン                                              ５０部
１，２−ジクロロエタン                                    ３５部
【０２５８】
比較例１９
実施例１９の電荷輸送層塗工液において表１−４の化合物Ｎｏ．１０３の化合物を除き、表６−３１の化合物Ｎｏ．２５１の化合物８部を用いた以外は実施例１９と同様にして比較例の電子写真感光体を作製した。
【０２５９】
実施例２０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表６−１０の化合物Ｎｏ．８１の化合物                    ８部
テトラヒドロフラン                                      ２００部
【０２６０】
比較例２０
実施例２０の感光層塗工液において表１−１の化合物Ｎｏ．１２の化合物を除き、表６−１０の化合物Ｎｏ．８１の化合物１８部を用いた以外は実施例２０と同様にして比較例の電子写真感光体を作製した。
上記の実施例及び比較例で得られた各電子写真感光体について、前記と同様にして感光体特性の測定を行なった。その結果を表３０に示す。
【０２６１】
【表３０】
0004146913.tif 000212
次に電荷輸送材料として一般式（１）で示される化合物と一般式（７）で示される化合物を併用した場合について、実施例２１〜２４および比較例２１〜２４より説明する。
【０２６２】
実施例２１
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表７−２の化合物Ｎｏ．１０の化合物                      ３部
ポリカーボネート（帝人化成社製：パンライトＫ−１３００）  １０部
テトラヒドロフラン                                        ７５部
【０２６３】
比較例２１
実施例２１の電荷輸送層塗工液において表１−１の化合物Ｎｏ．１２の化合物を除き、表７−２の化合物Ｎｏ．１０の化合物９部を用いた以外は実施例２１と同様にして比較例の電子写真感光体を作製した。
【０２６４】
実施例２２
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表７−７の化合物Ｎｏ．５１の化合物                      ２部
ポリカーボネート
（帝人化成社製：パンライトＬ−１２５０）            １０部
塩化メチレン                                              ８０部
【０２６５】
比較例２２
実施例２２の電荷輸送層塗工液において、表７−７の化合物Ｎｏ．５１の化合物を添加しないこと以外は実施例２２と同様にして比較例の電子写真感光体を作製した。
【０２６６】
実施例２３
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表７−１１の化合物Ｎｏ．８９の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０２６７】
比較例２３
実施例２３の電荷輸送層塗工液において表１−４の化合物Ｎｏ．１０３の化合物を除き、表７−１１の化合物Ｎｏ．８９の化合物８部を用いた以外は実施例２
【０２６８】
３と同様にして比較例の電子写真感光体を作製した。
実施例２４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表７−２の化合物Ｎｏ．１０の化合物                      ８部
テトラヒドロフラン                                      ２００部
【０２６９】
比較例２４
実施例２４の感光層塗工液において表１−１の化合物Ｎｏ．１２の化合物を除き、表７−２の化合物Ｎｏ．１０の化合物１８部を用いた以外は実施例２４と同様にして比較例の電子写真感光体を作製した。
上記の実施例及び比較例で得られた各電子写真感光体について、前記と同様にして感光体特性の測定を行なった。その結果を表３１に示す。
【０２７０】
【表３１】
0004146913.tif 000213
次に電荷輸送材料として一般式（１）で示される化合物と一般式（８）で示される化合物を併用した場合について、実施例２５〜２８および比較例２５〜２８より説明する。
【０２７１】
実施例２５
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表８−３の化合物Ｎｏ．２６の化合物                      ３部
ポリカーボネート（帝人化成社製：パンライトＫ−１３００）  １０部
テトラヒドロフラン                                        ７５部
【０２７２】
比較例２５
実施例２５の電荷輸送層塗工液において表１−１の化合物Ｎｏ．１２の化合物を除き、表８−３の化合物Ｎｏ．２６の化合物９部を用いた以外は実施例２５と同様にして比較例の電子写真感光体を作製した。
【０２７３】
実施例２６
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７化合物                        ８部
前記表８−１０の化合物Ｎｏ．１０９の化合物                  ２部
ポリカーボネート
（帝人化成社製：パンライトＬ−１２５０）            １０部
塩化メチレン                                              ８０部
【０２７４】
比較例２６
実施例２６の電荷輸送層塗工液において、表８−１０の化合物Ｎｏ．１０９の化合物を添加しないこと以外は実施例２６と同様にして比較例の電子写真感光体を作製した。
【０２７５】
実施例２７
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表８−１５の化合物Ｎｏ．１６５の化合物                  ４部
ポリカーボネート樹脂
（三菱瓦斯化学社製：ユーピロン  Ｚ−３００）        １０部
塩化メチレン                                              ５０部
１，２−ジクロロエタン                                    ３５部
【０２７６】
比較例２７
実施例２７の電荷輸送層塗工液において表１−４の化合物Ｎｏ．１０３の化合物を除き、表８−１５の化合物Ｎｏ．１６５の化合物８部を用いた以外は実施例２７と同様にして比較例の電子写真感光体を作製した。
【０２７７】
実施例２８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表８−３の化合物Ｎｏ．２６の化合物                      ８部
テトラヒドロフラン                                      ２００部
【０２７８】
比較例２８
実施例２８の感光層塗工液において表１−１の化合物Ｎｏ．１２の化合物を除き、表８−３の化合物Ｎｏ．２６の化合物１８部を用いた以外は実施例２８と同様にして比較例の電子写真感光体を作製した。
上記の実施例及び比較例で得られた各電子写真感光体について、前記と同様にして感光体特性の測定を行なった。その結果を表３２に示す。
【０２７９】
【表３２】
0004146913.tif 000214
次に電荷輸送材料として一般式（１）で示される化合物と一般式（９）で示される化合物を併用した場合について、実施例２９〜３２および比較例２９〜３２より説明する。
【０２８０】
実施例２９
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表９−４の化合物Ｎｏ．２１の化合物                      ３部
ポリカーボネート（帝人化成社製：パンライトＫ−１３００）  １０部
テトラヒドロフラン                                        ７５部
【０２８１】
比較例２９
実施例２９の電荷輸送層塗工液において表１−１の化合物Ｎｏ．１２の化合物を除き、表９−４の化合物Ｎｏ．２１の化合物９部を用いた以外は実施例２９と同様にして比較例の電子写真感光体を作製した。
【０２８２】
実施例３０
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表９−５の化合物Ｎｏ．３４の化合物                      ２部
ポリカーボネート
（帝人化成社製：パンライトＬ−１２５０）            １０部
塩化メチレン                                              ８０部
【０２８３】
比較例３０
実施例３０の電荷輸送層塗工液において、表９−５の化合物Ｎｏ．３４の化合物を添加しないこと以外は実施例３０と同様にして比較例の電子写真感光体を作製した。
【０２８４】
実施例３１
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表９−８の化合物Ｎｏ．７９の化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
【０２８５】
比較例３１
実施例３１の電荷輸送層塗工液において表１−４の化合物Ｎｏ．１０３の化合物を除き、表９−８の化合物Ｎｏ．７９の化合物８部を用いた以外は実施例３１と同様にして比較例の電子写真感光体を作製した。
実施例３２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表９−４の化合物Ｎｏ．２１の化合物                      ８部
テトラヒドロフラン                                      ２００部
【０２８６】
比較例３２
実施例３２の感光層塗工液において表１−１の化合物Ｎｏ．１２の化合物を除き、表９−４の化合物Ｎｏ．２１の化合物１８部を用いた以外は実施例３２と同様にして比較例の電子写真感光体を作製した。
上記の実施例及び比較例で得られた各電子写真感光体について、前記と同様にして感光体特性の測定を行なった。その結果を表３３に示す。
【０２８７】
【表３３】
0004146913.tif 000215
次に電荷輸送材料として一般式（１）で示される化合物と一般式（１０）で示される化合物を併用した場合について、実施例３３〜３６および比較例３３〜３６より説明する。
【０２８８】
実施例３３
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１０−２の化合物Ｎｏ．１１の化合物                    ３部
ポリカーボネート（帝人化成社製：パンライトＫ−１３００）  １０部
テトラヒドロフラン                                        ７５部
【０２８９】
比較例３３
実施例３３の電荷輸送層塗工液において表１−１の化合物Ｎｏ．１２の化合物を除き、表１０−２の化合物Ｎｏ．１１の化合物９部を用いた以外は実施例３３と同様にして比較例の電子写真感光体を作製した。
【０２９０】
実施例３４
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表１０−８の化合物Ｎｏ．６５の化合物                    ２部
ポリカーボネート
（帝人化成社製：パンライトＬ−１２５０）            １０部
塩化メチレン                                              ８０部
【０２９１】
比較例３４
実施例３４の電荷輸送層塗工液において、表１０−８の化合物Ｎｏ．６５の化合物を添加しないこと以外は実施例３４と同様にして比較例の電子写真感光体を作製した。
【０２９２】
実施例３５
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表１０−１５の化合物Ｎｏ．１１７の化合物                ４部
ポリカーボネート樹脂
（三菱瓦斯化学社製：ユーピロン  Ｚ−３００）        １０部
塩化メチレン                                              ５０部
１，２−ジクロロエタン                                    ３５部
【０２９３】
比較例３５
実施例３５の電荷輸送層塗工液において表１−４の化合物Ｎｏ．１０３の化合物を除き、表１０−１５の化合物Ｎｏ．１１７の化合物８部を用いた以外は実施例３５と同様にして比較例の電子写真感光体を作製した。
【０２９４】
実施例３６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１０−２の化合物Ｎｏ．１１の化合物                    ８部
テトラヒドロフラン                                      ２００部
【０２９５】
比較例３６
実施例３６の感光層塗工液において表１−１の化合物Ｎｏ．１２の化合物を除き、表１０−２の化合物Ｎｏ．１１の化合物１８部を用いた以外は実施例３６と同様にして比較例の電子写真感光体を作製した。
上記の実施例及び比較例で得られた各電子写真感光体について、前記と同様にして感光体特性の測定を行なった。その結果を表３４に示す。
【０２９６】
【表３４】
0004146913.tif 000216
次に電荷輸送材料として一般式（１）で示される化合物と一般式（１１）で示される化合物を併用した場合について、実施例３７〜４０および比較例３７〜４０より説明する。
【０２９７】
実施例３７
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１１−３の化合物Ｎｏ．１８の化合物                    ３部
ポリカーボネート（帝人化成社製：パンライトＫ−１３００）  １０部
テトラヒドロフラン                                        ７５部
【０２９８】
比較例３７
実施例３７の電荷輸送層塗工液において表１−１の化合物Ｎｏ．１２の化合物を除き、表１１−３の化合物Ｎｏ．１８の化合物９部を用いた以外は実施例３７と同様にして比較例の電子写真感光体を作製した。
【０２９９】
実施例３８
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表１１−４の化合物Ｎｏ．３２の化合物                    ２部
ポリカーボネート
（帝人化成社製：パンライトＬ−１２５０）            １０部
塩化メチレン                                              ８０部
【０３００】
比較例３８
実施例３８の電荷輸送層塗工液において、表１１−４の化合物Ｎｏ．３２の化合物を添加しないこと以外は実施例３８と同様にして比較例の電子写真感光体を作製した。
【０３０１】
実施例３９
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表１１−６の化合物Ｎｏ．６２の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３０２】
比較例３９
実施例３９の電荷輸送層塗工液において表１−４の化合物Ｎｏ．１０３の化合物を除き、表１１−６の化合物Ｎｏ．６２の化合物８部を用いた以外は実施例３９と同様にして比較例の電子写真感光体を作製した。
【０３０３】
実施例４０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１１−３の化合物Ｎｏ．１８の化合物                    ８部
テトラヒドロフラン                                      ２００部
【０３０４】
比較例４０
実施例４０の感光層塗工液において表１−１の化合物Ｎｏ．１２の化合物を除き、表１１−３の化合物Ｎｏ．１８の化合物１８部を用いた以外は実施例４０と同様にして比較例の電子写真感光体を作製した。
上記の実施例及び比較例で得られた各電子写真感光体について、前記と同様にして感光体特性の測定を行なった。その結果を表３５に示す。
【０３０５】
【表３５】
0004146913.tif 000217
次に電荷輸送材料として一般式（１）で示される化合物と一般式（１２）で示される化合物を併用した場合について、実施例４１〜４４および比較例４１〜４４より説明する。
【０３０６】
実施例４１
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１２−１の化合物Ｎｏ．１２の化合物                    ３部
ポリカーボネート（帝人化成社製：パンライトＫ−１３００）  １０部
テトラヒドロフラン                                        ７５部
【０３０７】
比較例４１
実施例４１の電荷輸送層塗工液において表１−１の化合物Ｎｏ．１２の化合物を除き、１２−１の化合物Ｎｏ．１２の化合物９部を用いた以外は実施例４１と同様にして比較例の電子写真感光体を作製した。
【０３０８】
実施例４２
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表１２−２の化合物Ｎｏ．２３の化合物                    ２部
ポリカーボネート
（帝人化成社製：パンライトＬ−１２５０）            １０部
塩化メチレン                                              ８０部
【０３０９】
比較例４２
実施例４２の電荷輸送層塗工液において、表１２−２の化合物Ｎｏ．２３の化合物を添加しないこと以外は実施例４２と同様にして比較例の電子写真感光体を作製した。
【０３１０】
実施例４３
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３化合物                      ４部
前記表１２−２の化合物Ｎｏ．３１の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３１１】
比較例４３
実施例４３の電荷輸送層塗工液において表１−４の化合物Ｎｏ．１０３の化合物を除き、表１２−２の化合物Ｎｏ．３１の化合物８部を用いた以外は実施例４３と同様にして比較例の電子写真感光体を作製した。
【０３１２】
実施例４４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１２−１の化合物Ｎｏ．１２の化合物                    ８部
テトラヒドロフラン                                      ２００部
【０３１３】
比較例４４
実施例４４の感光層塗工液において表１−１の化合物Ｎｏ．１２の化合物を除き、表１２−１の化合物Ｎｏ．１２の化合物１８部を用いた以外は実施例４４と同様にして比較例の電子写真感光体を作製した。
上記の実施例及び比較例で得られた各電子写真感光体について、前記と同様にして感光体特性の測定を行なった。その結果を表３６に示す。
【０３１４】
【表３６】
0004146913.tif 000218
次に電荷輸送材料として一般式（１）で示される化合物と一般式（１３）で示される化合物を併用した場合について、実施例４５〜４８および比較例４５〜４８より説明する。
【０３１５】
実施例４５
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１３−１の化合物Ｎｏ．２の化合物                      ３部
ポリカーボネート（帝人化成社製：パンライトＫ−１３００）  １０部
テトラヒドロフラン                                        ７５部
【０３１６】
比較例４５
実施例４５の電荷輸送層塗工液において表１−１の化合物Ｎｏ．１２の化合物を除き、表１３−１の化合物Ｎｏ．２の化合物９部を用いた以外は実施例４５と同様にして比較例の電子写真感光体を作製した。
【０３１７】
実施例４６
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表１３−２の化合物Ｎｏ．８の化合物                      ２部
ポリカーボネート
（帝人化成社製：パンライトＬ−１２５０）            １０部
塩化メチレン                                              ８０部
【０３１８】
比較例４６
実施例４６の電荷輸送層塗工液において、表１３−２の化合物Ｎｏ．８の化合物を添加しないこと以外は実施例４６と同様にして比較例の電子写真感光体を作製した。
【０３１９】
実施例４７
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表１３−２の化合物Ｎｏ．１４の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３２０】
比較例４７
実施例４７の電荷輸送層塗工液において表１−４の化合物Ｎｏ．１０３の化合物を除き、表１３−２の化合物Ｎｏ．１４の化合物８部を用いた以外は実施例４７と同様にして比較例の電子写真感光体を作製した。
【０３２１】
実施例４８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１３−１の化合物Ｎｏ．２の化合物                      ８部
テトラヒドロフラン                                      ２００部
【０３２２】
比較例４８
実施例４８の感光層塗工液において表１−１の化合物Ｎｏ．１２の化合物を除き、表１３−１の化合物Ｎｏ．２の化合物１８部を用いた以外は実施例４８と同様にして比較例の電子写真感光体を作製した。
上記の実施例及び比較例で得られた各電子写真感光体について、前記と同様にして感光体特性の測定を行なった。その結果を表３７に示す。
【０３２３】
【表３７】
0004146913.tif 000219
次に電荷輸送材料として一般式（１）で示される化合物と一般式（１４）で示される化合物を併用した場合について、実施例４９〜５２および比較例４９〜５２より説明する。
【０３２４】
実施例４９
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１４−１の化合物Ｎｏ．１２の化合物                    ３部
ポリカーボネート（帝人化成社製：パンライトＫ−１３００）  １０部
テトラヒドロフラン                                        ７５部
【０３２５】
比較例４９
実施例４９の電荷輸送層塗工液において表１−１の化合物Ｎｏ．１２の化合物を除き、表１４−１の化合物Ｎｏ．１２の化合物９部を用いた以外は実施例４９と同様にして比較例の電子写真感光体を作製した。
【０３２６】
実施例５０
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表１４−２の化合物Ｎｏ．２５の化合物                    ２部
ポリカーボネート
（帝人化成社製：パンライトＬ−１２５０）            １０部
塩化メチレン                                              ８０部
【０３２７】
比較例５０
実施例５０の電荷輸送層塗工液において、表１４−２の化合物Ｎｏ．２５の化合物を添加しないこと以外は実施例５０と同様にして比較例の電子写真感光体を作製した。
【０３２８】
実施例５１
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表１４−３の化合物Ｎｏ．２９化合物                      ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３２９】
比較例５１
実施例５１の電荷輸送層塗工液において表１−４の化合物Ｎｏ．１０３の化合物を除き、表１４−３の化合物Ｎｏ．２９の化合物８部を用いた以外は実施例５１と同様にして比較例の電子写真感光体を作製した。
【０３３０】
実施例５２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１４−１の化合物Ｎｏ．１２の化合物                    ８部
テトラヒドロフラン                                      ２００部
【０３３１】
比較例５２
実施例５２の感光層塗工液において表１−１の化合物Ｎｏ．１２の化合物を除き、表１４−１の化合物Ｎｏ．１２の化合物１８部を用いた以外は実施例５２と同様にして比較例の電子写真感光体を作製した。
上記の実施例及び比較例で得られた各電子写真感光体について、前記と同様にして感光体特性の測定を行なった。その結果を表３８に示す。
【０３３２】
【表３８】
0004146913.tif 000220
次に電荷輸送材料として一般式（１）で示される化合物と一般式（１５）で示される化合物を併用した場合について、実施例５３〜５６および比較例５３〜５６より説明する。
【０３３３】
実施例５３
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１５−２の化合物Ｎｏ．１１の化合物                    ３部
ポリカーボネート（帝人化成社製：パンライトＫ−１３００）  １０部
テトラヒドロフラン                                        ７５部
【０３３４】
比較例５３
実施例５３の電荷輸送層塗工液において表１−１の化合物Ｎｏ．１２の化合物を除き、表１５−２の化合物Ｎｏ．１１の化合物９部を用いた以外は実施例５３と同様にして比較例の電子写真感光体を作製した。
【０３３５】
実施例５４
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ４７の化合物                        ８部
前記表１５−４の化合物Ｎｏ．２３の化合物                    ２部
ポリカーボネート
（帝人化成社製：パンライトＬ−１２５０）            １０部
塩化メチレン                                              ８０部
【０３３６】
比較例５４
実施例５４の電荷輸送層塗工液において、表１５−４の化合物Ｎｏ．２３の化合物を添加しないこと以外は実施例５４と同様にして比較例の電子写真感光体を作製した。
【０３３７】
実施例５５
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表１５−１０の化合物Ｎｏ．５８の化合物                  ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３３８】
比較例５５
実施例５５の電荷輸送層塗工液において表１−４の化合物Ｎｏ．１０３の化合物を除き、表１５−１０の化合物Ｎｏ．５８の化合物８部を用いた以外は実施例
【０３３９】
５５と同様にして比較例の電子写真感光体を作製した。
実施例５６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１５−２の化合物Ｎｏ．１１の化合物                    ８部
テトラヒドロフラン                                      ２００部
【０３４０】
比較例５６
実施例５６の感光層塗工液において表１−１の化合物Ｎｏ．１２の化合物を除き、表１５−２の化合物Ｎｏ．１１の化合物１８部を用いた以外は実施例５６と同様にして比較例の電子写真感光体を作製した。
上記の実施例及び比較例で得られた各電子写真感光体について、前記と同様にして感光体特性の測定を行なった。その結果を表３９に示す。
【０３４１】
【表３９】
0004146913.tif 000221
次に電荷輸送材料として一般式（１）で示される化合物と一般式（１６）で示される化合物を併用した場合について、実施例５７〜６０および比較例５７〜６０より説明する。
【０３４２】
実施例５７
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１６−２の化合物Ｎｏ．７の化合物                      ３部
ポリカーボネート（帝人化成社製：パンライトＫ−１３００）  １０部
テトラヒドロフラン                                        ７５部
【０３４３】
比較例５７
実施例５７の電荷輸送層塗工液において表１−１の化合物Ｎｏ．１２の化合物を除き、表１６−２の化合物Ｎｏ．７の化合物９部を用いた以外は実施例５７と同様にして比較例の電子写真感光体を作製した。
【０３４４】
実施例５８
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表１６−３の化合物Ｎｏ．２２の化合物                    ２部
ポリカーボネート
（帝人化成社製：パンライトＬ−１２５０）            １０部
塩化メチレン                                              ８０部
【０３４５】
比較例５８
実施例５８の電荷輸送層塗工液において、表１６−３の化合物Ｎｏ．２２の化合物を添加しないこと以外は実施例５８と同様にして比較例の電子写真感光体を作製した。
【０３４６】
実施例５９
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表１６−４の化合物Ｎｏ．３２の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３４７】
比較例５９
実施例５９の電荷輸送層塗工液において表１−４の化合物Ｎｏ．１０３の化合物を除き、表１６−４の化合物Ｎｏ．３２の化合物８部を用いた以外は実施例５９と同様にして比較例の電子写真感光体を作製した。
【０３４８】
実施例６０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１６−２の化合物Ｎｏ．７の化合物                      ８部
テトラヒドロフラン                                      ２００部
【０３４９】
比較例６０
実施例６０の感光層塗工液において表１−１の化合物Ｎｏ．１２の化合物を除き、表１６−２の化合物Ｎｏ．７の化合物１８部を用いた以外は実施例６０と同様にして比較例の電子写真感光体を作製した。
上記の実施例及び比較例で得られた各電子写真感光体について、前記と同様にして感光体特性の測定を行なった。その結果を表４０に示す。
【０３５０】
【表４０】
0004146913.tif 000222
次に電荷輸送材料として一般式（１）で示される化合物と一般式（１７）で示される化合物を併用した場合について、実施例６１〜６４および比較例６１〜６４より説明する。
【０３５１】
実施例６１
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１７−１の化合物Ｎｏ．２の化合物                      ３部
ポリカーボネート（帝人化成社製：パンライトＫ−１３００）  １０部
テトラヒドロフラン                                        ７５部
【０３５２】
比較例６１
実施例６１の電荷輸送層塗工液において表１−１の化合物Ｎｏ．１２の化合物を除き、表１７−１の化合物Ｎｏ．２の化合物９部を用いた以外は実施例６１と同様にして比較例の電子写真感光体を作製した。
【０３５３】
実施例６２
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表１７−１の化合物Ｎｏ．８の化合物                      ２部
ポリカーボネート
（帝人化成社製：パンライトＬ−１２５０）            １０部
塩化メチレン                                              ８０部
【０３５４】
比較例６２
実施例６２の電荷輸送層塗工液において、表１７−１の化合物Ｎｏ．８の化合物を添加しないこと以外は実施例６２と同様にして比較例の電子写真感光体を作製した。
【０３５５】
実施例６３
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表１７−２の化合物Ｎｏ．１８の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３５６】
比較例６３
実施例６３の電荷輸送層塗工液において表１−４の化合物Ｎｏ．１０３の化合物を除き、表１７−２の化合物Ｎｏ．１８の化合物８部を用いた以外は実施例６３と同様にして比較例の電子写真感光体を作製した。
【０３５７】
実施例６４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１７−１の化合物Ｎｏ．２の化合物                      ８部
テトラヒドロフラン                                      ２００部
【０３５８】
比較例６４
実施例６４の感光層塗工液において表１−１の化合物Ｎｏ．１２の化合物を除き、表１７−１の化合物Ｎｏ．２の化合物１８部を用いた以外は実施例６４と同様にして比較例の電子写真感光体を作製した。
上記の実施例及び比較例で得られた各電子写真感光体について、前記と同様にして感光体特性の測定を行なった。その結果を表４１に示す。
【０３５９】
【表４１】
0004146913.tif 000223
次に電荷輸送材料として一般式（１）で示される化合物と一般式（１８）で示される化合物を併用した場合について、実施例６５〜６８および比較例６５〜６８より説明する。
【０３６０】
実施例６５
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１８−３の化合物Ｎｏ．８の化合物                      ３部
ポリカーボネート（帝人化成社製：パンライトＫ−１３００）  １０部
テトラヒドロフラン                                        ７５部
【０３６１】
比較例６５
実施例６５の電荷輸送層塗工液において表１−１の化合物Ｎｏ．１２の化合物を除き、表１８−３の化合物Ｎｏ．８の化合物９部を用いた以外は実施例６５と同様にして比較例の電子写真感光体を作製した。
【０３６２】
実施例６６
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表１８−４の化合物Ｎｏ．１５の化合物                    ２部
ポリカーボネート
（帝人化成社製：パンライトＬ−１２５０）            １０部
塩化メチレン                                              ８０部
【０３６３】
比較例６６
実施例６６の電荷輸送層塗工液において、表１８−４の化合物Ｎｏ．１５の化合物を添加しないこと以外は実施例６６と同様にして比較例の電子写真感光体を作製した。
【０３６４】
実施例６７
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表１８−５の化合物Ｎｏ．１８の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３６５】
比較例６７
実施例６７の電荷輸送層塗工液において表１−４の化合物Ｎｏ．１０３の化合物を除き、表１８−５の化合物Ｎｏ．１８の化合物８部を用いた以外は実施例６７と同様にして比較例の電子写真感光体を作製した。
【０３６６】
実施例６８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１８−３の化合物Ｎｏ．８の化合物                      ８部
テトラヒドロフラン                                      ２００部
【０３６７】
比較例６８
実施例６８の感光層塗工液において表１−１の化合物Ｎｏ．１２の化合物を除き、表１８−３の化合物Ｎｏ．８の化合物１８部を用いた以外は実施例６８と同様にして比較例の電子写真感光体を作製した。
上記の実施例及び比較例で得られた各電子写真感光体について、前記と同様にして感光体特性の測定を行なった。その結果を表４２に示す。
【０３６８】
【表４２】
0004146913.tif 000224
次に電荷輸送材料として一般式（１）で示される化合物と一般式（１９）で示される化合物を併用した場合について、実施例６９〜７２および比較例６９〜７２より説明する。
【０３６９】
実施例６９
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表１９−１の化合物Ｎｏ．２３の化合物                    ３部
ポリカーボネート（帝人化成社製：パンライトＫ−１３００）  １０部
テトラヒドロフラン                                        ７５部
【０３７０】
比較例６９
実施例６９の電荷輸送層塗工液において１−１の化合物Ｎｏ．１２の化合物を除き、表１９−１の化合物Ｎｏ．２３の化合物９部を用いた以外は実施例６９と同様にして比較例の電子写真感光体を作製した。
【０３７１】
実施例７０
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                        ８部
前記表１９−２の化合物Ｎｏ．３９の化合物                      ２部
ポリカーボネート
（帝人化成社製：パンライトＬ−１２５０）            １０部
塩化メチレン                                              ８０部
【０３７２】
比較例７０
実施例７０の電荷輸送層塗工液において、表１９−２の化合物Ｎｏ．３９の化合物を添加しないこと以外は実施例７０と同様にして比較例の電子写真感光体を作製した。
【０３７３】
実施例７１
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表１９−２の化合物Ｎｏ．６５の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３７４】
比較例７１
実施例７１の電荷輸送層塗工液において１−４の化合物Ｎｏ．１０３の化合物を除き、表１９−２の化合物Ｎｏ．６５の化合物８部を用いた以外は実施例７１と同様にして比較例の電子写真感光体を作製した。
【０３７５】
実施例７２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表１９−１の化合物Ｎｏ．２３の化合物                    ８部
テトラヒドロフラン                                      ２００部
【０３７６】
比較例７２
実施例７２の感光層塗工液において表１−１の化合物Ｎｏ．１２の化合物を除き、表１９−１の化合物Ｎｏ．２３の化合物１８部を用いた以外は実施例７２と同様にして比較例の電子写真感光体を作製した。
上記の実施例及び比較例で得られた各電子写真感光体について、前記と同様にして感光体特性の測定を行なった。その結果を表４３に示す。
【０３７７】
【表４３】
0004146913.tif 000225
次に電荷輸送材料として一般式（１）で示される化合物と一般式（２０）で示される化合物を併用した場合について、実施例７３〜７６および比較例７３〜７６より説明する。
【０３７８】
実施例７３
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表２０−１の化合物Ｎｏ．１８の化合物                    ３部
ポリカーボネート（帝人化成社製：パンライトＫ−１３００）  １０部
テトラヒドロフラン                                        ７５部
【０３７９】
比較例７３
実施例７３の電荷輸送層塗工液において表１−１の化合物Ｎｏ．１２の化合物を除き、表２０−１の化合物Ｎｏ．１８の化合物９部を用いた以外は実施例７３と同様にして比較例の電子写真感光体を作製した。
【０３８０】
実施例７４
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表２０−３の化合物Ｎｏ．５７の化合物                    ２部
ポリカーボネート
（帝人化成社製：パンライトＬ−１２５０）            １０部
塩化メチレン                                              ８０部
【０３８１】
比較例７４
実施例７４の電荷輸送層塗工液において、表２０−３の化合物Ｎｏ．５７の化合物を添加しないこと以外は実施例７４と同様にして比較例の電子写真感光体を作製した。
【０３８２】
実施例７５
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表２０−４の化合物Ｎｏ．９２の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３８３】
比較例７５
実施例７５の電荷輸送層塗工液において表１−４の化合物Ｎｏ．１０３の化合物を除き、表２０−４の化合物Ｎｏ．９２の化合物８部を用いた以外は実施例７５と同様にして比較例の電子写真感光体を作製した。
【０３８４】
実施例７６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表２０−１の化合物Ｎｏ．１８の化合物                    ８部
テトラヒドロフラン                                      ２００部
【０３８５】
比較例７６
実施例７６の感光層塗工液において表１−１の化合物Ｎｏ．１２の化合物を除き、表２０−１の化合物Ｎｏ．１８の化合物１８部を用いた以外は実施例７６と同様にして比較例の電子写真感光体を作製した。
上記の実施例及び比較例で得られた各電子写真感光体について、前記と同様にして感光体特性の測定を行なった。その結果を表４４に示す。
【０３８６】
【表４４】
0004146913.tif 000226
次に電荷輸送材料として一般式（１）で示される化合物と一般式（２１）で示される化合物を併用した場合について、実施例７７〜８０および比較例７７〜８０より説明する。
【０３８７】
実施例７７
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表２１−１の化合物Ｎｏ．８の化合物                      ３部
ポリカーボネート（帝人化成社製：パンライトＫ−１３００）  １０部
テトラヒドロフラン                                        ７５部
【０３８８】
比較例７７
実施例７７の電荷輸送層塗工液において表１−１の化合物Ｎｏ．１２の化合物を除き、表２１−１の化合物Ｎｏ．８の化合物９部を用いた以外は実施例７７と同様にして比較例の電子写真感光体を作製した。
【０３８９】
実施例７８
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表２１−２の化合物Ｎｏ．１８の化合物                    ２部
ポリカーボネート
（帝人化成社製：パンライトＬ−１２５０）            １０部
塩化メチレン                                              ８０部
【０３９０】
比較例７８
実施例７８の電荷輸送層塗工液において、表２１−２の化合物Ｎｏ．１８の化合物を添加しないこと以外は実施例７８と同様にして比較例の電子写真感光体を作製した。
【０３９１】
実施例７９
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表２１−４の化合物Ｎｏ．２８の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０３９２】
比較例７９
実施例７９の電荷輸送層塗工液において表１−４の化合物Ｎｏ．１０３の化合物を除き、表２１−４の化合物Ｎｏ．２８の化合物８部を用いた以外は実施例７９と同様にして比較例の電子写真感光体を作製した。
【０３９３】
実施例８０
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表２１−１の化合物Ｎｏ．８の化合物                      ８部
テトラヒドロフラン                                      ２００部
【０３９４】
比較例８０
実施例８０の感光層塗工液において表１−１の化合物Ｎｏ．１２の化合物を除き、表２１−１の化合物Ｎｏ．８の化合物１８部を用いた以外は実施例８０と同様にして比較例の電子写真感光体を作製した。
上記の実施例及び比較例で得られた各電子写真感光体について、前記と同様にして感光体特性の測定を行なった。その結果を表４５に示す。
【０３９５】
【表４５】
0004146913.tif 000227
次に電荷輸送材料として一般式（１）で示される化合物と一般式（２２）で示される化合物を併用した場合について、実施例８１〜８４および比較例８１〜８４より説明する。
【０３９６】
実施例８１
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表２２−１の化合物Ｎｏ．８の化合物                      ３部
ポリカーボネート（帝人化成社製：パンライトＫ−１３００）  １０部
テトラヒドロフラン                                        ７５部
【０３９７】
比較例８１
実施例８１の電荷輸送層塗工液において表１−１の化合物Ｎｏ．１２の化合物を除き、表２２−１の化合物Ｎｏ．８の化合物９部を用いた以外は実施例８１と同様にして比較例の電子写真感光体を作製した。
【０３９８】
実施例８２
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表２２−３の化合物Ｎｏ．２９の化合物                    ２部
ポリカーボネート
（帝人化成社製：パンライトＬ−１２５０）            １０部
塩化メチレン                                              ８０部
【０３９９】
比較例８２
実施例８２の電荷輸送層塗工液において、表２２−３の化合物Ｎｏ．２９の化合物を添加しないこと以外は実施例８２と同様にして比較例の電子写真感光体を作製した。
【０４００】
実施例８３
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表２２−５の化合物Ｎｏ．６２の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０４０１】
比較例８３
実施例８３の電荷輸送層塗工液において表１−４の化合物Ｎｏ．１０３の化合物を除き、表２２−５の化合物Ｎｏ．６２の化合物８部を用いた以外は実施例８３と同様にして比較例の電子写真感光体を作製した。
【０４０２】
実施例８４
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表２２−１の化合物Ｎｏ．８の化合物                      ８部
テトラヒドロフラン                                      ２００部
【０４０３】
比較例８４
実施例８４の感光層塗工液において表１−１の化合物Ｎｏ．１２の化合物を除き、表２２−１の化合物Ｎｏ．８の化合物１８部を用いた以外は実施例８４と同様にして比較例の電子写真感光体を作製した。
上記の実施例及び比較例で得られた各電子写真感光体について、前記と同様にして感光体特性の測定を行なった。その結果を表４６に示す。
【０４０４】
【表４６】
0004146913.tif 000228
次に電荷輸送材料として一般式（１）で示される化合物と一般式（２３）で示される化合物を併用した場合について、実施例８５〜８８および比較例８５〜８８より説明する。
【０４０５】
実施例８５
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表２３−１の化合物Ｎｏ．３の化合物                      ３部
ポリカーボネート（帝人化成社製：パンライトＫ−１３００）  １０部
テトラヒドロフラン                                        ７５部
【０４０６】
比較例８５
実施例８５の電荷輸送層塗工液において表１−１の化合物Ｎｏ．１２の化合物を除き、表２３−１の化合物Ｎｏ．３の化合物９部を用いた以外は実施例８５と同様にして比較例の電子写真感光体を作製した。
【０４０７】
実施例８６
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表２３−３の化合物Ｎｏ．２３の化合物                    ２部
ポリカーボネート
（帝人化成社製：パンライトＬ−１２５０）            １０部
塩化メチレン                                              ８０部
【０４０８】
比較例８６
実施例８６の電荷輸送層塗工液において、表２３−３の化合物Ｎｏ．２３の化合物を添加しないこと以外は実施例８６と同様にして比較例の電子写真感光体を作製した。
【０４０９】
実施例８７
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表２３−３の化合物Ｎｏ．２６の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０４１０】
比較例８７
実施例８７の電荷輸送層塗工液において表１−４の化合物Ｎｏ．１０３の化合物を除き、表２３−３の化合物Ｎｏ．２６の化合物８部を用いた以外は実施例８７と同様にして比較例の電子写真感光体を作製した。
実施例８８
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表２３−１の化合物Ｎｏ．３の化合物                      ８部
テトラヒドロフラン                                      ２００部
【０４１１】
比較例８８
実施例８８の感光層塗工液において表１−１の化合物Ｎｏ．１２の化合物を除き、表２３−１の化合物Ｎｏ．３の化合物１８部を用いた以外は実施例８８と同様にして比較例の電子写真感光体を作製した。
上記の実施例及び比較例で得られた各電子写真感光体について、前記と同様にして感光体特性の測定を行なった。その結果を表４７に示す。
【０４１２】
【表４７】
0004146913.tif 000229
次に電荷輸送材料として一般式（１）で示される化合物と一般式（２４）で示される化合物を併用した場合について、実施例８９〜９２および比較例８９〜９２より説明する。
【０４１３】
実施例８９
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表２４−１の化合物Ｎｏ．６の化合物                      ３部
ポリカーボネート（帝人化成社製：パンライトＫ−１３００）  １０部
テトラヒドロフラン                                        ７５部
【０４１４】
比較例８９
実施例８９の電荷輸送層塗工液において表１−１の化合物Ｎｏ．１２の化合物を除き、表２４−１の化合物Ｎｏ．６の化合物９部を用いた以外は実施例８９と同様にして比較例の電子写真感光体を作製した。
【０４１５】
実施例９０
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表２４−４の化合物Ｎｏ．１１８の化合物                  ２部
ポリカーボネート
（帝人化成社製：パンライトＬ−１２５０）            １０部
塩化メチレン                                              ８０部
【０４１６】
比較例９０
実施例９０の電荷輸送層塗工液において、表２４−４の化合物Ｎｏ．１１８の化合物を添加しないこと以外は実施例９０と同様にして比較例の電子写真感光体を作製した。
【０４１７】
実施例９１
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表２４−９の化合物Ｎｏ．２７３の化合物                  ４部
ポリカーボネート樹脂
（三菱瓦斯化学社製：ユーピロン  Ｚ−３００）        １０部
塩化メチレン                                              ５０部
１，２−ジクロロエタン                                    ３５部
【０４１８】
比較例９１
実施例９１の電荷輸送層塗工液において表１−４の化合物Ｎｏ．１０３の化合物を除き、表２４−９の化合物Ｎｏ．２７３の化合物８部を用いた以外は実施例９１と同様にして比較例の電子写真感光体を作製した。
【０４１９】
実施例９２
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表２４−１の化合物Ｎｏ．６の化合物                      ８部
テトラヒドロフラン                                      ２００部
【０４２０】
比較例９２
実施例９２の感光層塗工液において表１−１の化合物Ｎｏ．１２の化合物を除き、表２４−１の化合物Ｎｏ．６の化合物１８部を用いた以外は実施例９２と同様にして比較例の電子写真感光体を製した。
上記の実施例及び比較例で得られた各電子写真感光体について、前記と同様にして感光体特性の測定を行なった。その結果を表４８に示す。
【０４２１】
【表４８】
0004146913.tif 000230
次に電荷輸送材料として一般式（１）で示される化合物と一般式（２５）で示される化合物を併用した場合について、実施例９３〜９６および比較例９３〜９６より説明する。
【０４２２】
実施例９３
実施例１の電荷輸送層塗工液に代えて下記組成の電荷輸送層塗工液を用いた以外は実施例１と同様にして本発明の電子写真感光体を作製した。
〔電荷輸送層塗工液〕
前記表１−１の化合物Ｎｏ．１２の化合物                      ６部
前記表２５−１の化合物Ｎｏ．１０の化合物                    ３部
ポリカーボネート（帝人化成社製：パンライトＫ−１３００）  １０部
テトラヒドロフラン                                        ７５部
【０４２３】
比較例９３
実施例９３の電荷輸送層塗工液において表１−１の化合物Ｎｏ．１２の化合物を除き、表２５−１の化合物Ｎｏ．１０の化合物９部を用いた以外は実施例９３と同様にして比較例の電子写真感光体を作製した。
【０４２４】
実施例９４
実施例２の電荷輸送層塗工液に代えて下記組成の電荷輸送層塗工液を用いた以外は実施例２と同様にして本発明の電子写真感光体を作製した。
〔電荷輸送層塗工液〕
前記表１−２の化合物Ｎｏ．４７の化合物                      ８部
前記表２５−５の化合物Ｎｏ．５０の化合物                    ２部
ポリカーボネート
（帝人化成社製：パンライトＬ−１２５０）            １０部
塩化メチレン                                              ８０部
【０４２５】
比較例９４
実施例９４の電荷輸送層塗工液において、表２５−５の化合物Ｎｏ．５０の化合物を添加しないこと以外は実施例９４と同様にして比較例の電子写真感光体を作製した。
【０４２６】
実施例９５
実施例３の電荷輸送層塗工液に代えて下記組成の電荷輸送層塗工液を用いた以外は実施例３と同様にして本発明の電子写真感光体を作製した。
〔電荷輸送層塗工液〕
前記表１−４の化合物Ｎｏ．１０３の化合物                    ４部
前記表２５−６の化合物Ｎｏ．５６の化合物                    ４部
ポリカーボネート樹脂
（三菱瓦斯化学社製：ユーピロン  Ｚ−３００）        １０部
塩化メチレン                                              ５０部
１，２−ジクロロエタン                                    ３５部
【０４２７】
比較例９５
実施例９５の電荷輸送層塗工液において表１−４の化合物Ｎｏ．１０３の化合物を除き、表２５−６の化合物Ｎｏ．５６の化合物８部を用いた以外は実施例９５と同様にして比較例の電子写真感光体を作製した。
【０４２８】
実施例９６
アルミニウムシリンダー上に、下記組成の感光層塗工液を塗布し乾燥させて厚さ２３μｍの単層感光層を形成し、本発明の電子写真感光体を作製した。
〔感光層塗工液〕
実施例４の電荷発生材料                                      ３部
ポリカーボネート（帝人化成社製：パンライトＫ−１３００）  ２１部
前記表１−１の化合物Ｎｏ．１２の化合物                    １０部
前記表２５−１の化合物Ｎｏ．１０の化合物                    ８部
テトラヒドロフラン                                      ２００部
【０４２９】
比較例９６
実施例９６の感光層塗工液において表１−１の化合物Ｎｏ．１２の化合物を除き、表２５−１の化合物Ｎｏ．１０の化合物１８部を用いた以外は実施例９６と同様にして比較例の電子写真感光体を製した。
上記の実施例及び比較例で得られた各電子写真感光体について、前記と同様にして感光体特性の測定を行なった。その結果を表４９に示す。
【０４３０】
【表４９】
0004146913.tif 000231
【０４３１】
比較例９７
実施例１の電荷輸送層塗工液において表２−１の化合物Ｎｏ．７の化合物に代えて下記構造式（Ｄ）の化合物を用いた以外は実施例１と同様にして比較例の電子写真感光体を作製した。
【０４３２】
【化８７】
0004146913.tif 000232
【０４３３】
比較例９８
実施例４の感光層塗工液において表１−１の化合物Ｎｏ．１２の化合物に代えて下記構造式（Ｅ）の化合物を用いた以外は実施例４と同様にして比較例の電子写真感光体を作製した。
【０４３４】
【化８８】
0004146913.tif 000233
上記の比較例で得られた各電子写真感光体について、前記と同様にして感光体特性の測定を行なった。その結果を表５０に示す。
【０４３５】
【表５０】
0004146913.tif 000234
表２６〜表５０から明らかなように、実施例の電子写真感光体は高感度であり、且つ多数回繰り返し使用しても帯電電位や感度の低下が少なく、また複写画像の画像欠陥や地汚れの発生がないのに対し、比較例の電子写真感光体はこれらの少なくともいずれかにおいて劣るものである。
【０４３６】
【発明の効果】
本発明によれば、感光層に電荷輸送材料して前記特定の２種類の化合物を組み合わせて用いることにより、高感度であり、且つ多数回繰り返し使用しても帯電電位の低下、感度の低下、残留電位の上昇などの発生が少なく、また感光層の膜剥がれやクラックの発生などの感光層膜の劣化がなく複写或いは記録画像の画像欠陥や地汚れの発生がない、繰り返し安定性に優れた電子写真感光体を得ることができる。
【図面の簡単な説明】
【図１】単層感光層を有する電子写真感光体を模式的に示した説明図である。
【図２】積層感光層を有する電子写真感光体を模式的に示した説明図である。
【図３】積層感光層を有する他の電子写真感光体を模式的に示した説明図である。
【符号の説明】
１１  導電性支持体
１５  単層感光層
１７  電荷発生層
１９  電荷輸送層
【図１】
0004146913.tif 000241
【図２】
0004146913.tif 000242
【図３】
0004146913.tif 000243